(57)【要約】  本発明は、アリル基末端アリルエステルオリゴマー（Ａ）１００質量部に対して、分子内にアリル基を３つ以上有する架橋助剤（Ｂ）を１〜５０質量部、多官能（メタ）アクリル化合物（Ｃ）を５〜５０質量、重合開始剤（Ｄ）として光重合開始剤（Ｄ１）及び／または熱重合開始剤（Ｄ２）を各々０．１〜１０質量部の割合で含有し、架橋助剤（Ｂ）に由来する不純物の硬化性組成物中の含有量が０．１質量％未満であり、かつ分子内に水酸基を有する多官能（メタ）アクリル化合物（Ｃ１）の硬化性組成物中の含有量が０．５〜３０質量％である硬化性組成物を提供する。本発明の硬化性組成物を重合硬化させることにより、光学用途に求められる透明性を有し、表面硬度が高く、耐熱性及び耐熱変色性に優れ、線膨張率の低いフィルムまたはシート材料を得ることができる。【特許請求の範囲】
【請求項１】
アリル基末端アリルエステルオリゴマー（Ａ）１００質量部に対して、アリル基を有する架橋助剤（Ｂ）を０．５〜１００質量部、多官能（メタ）アクリル化合物（Ｃ）を５〜５０質量部、重合開始剤（Ｄ）として光重合開始剤（Ｄ１）及び／または熱重合開始剤（Ｄ２）を各々０．１〜１０質量部の割合で含有する硬化性組成物であって、前記アリル基末端アリルエステルオリゴマー（Ａ）が一般式（１）
【化１】
2014133052.tif 000009
（式中、Ｒは水素原子またはメチル基を表し、Ａ1はジカルボン酸に由来する脂環式構造及び／または芳香環構造を有する１種以上の有機残基を表す。）
で示される基を末端基として有し、かつ一般式（２）
【化２】
2014133052.tif 000010
（式中、Ａ2はジカルボン酸に由来する脂環式構造及び／または芳香環構造を有する１種以上の有機残基を表し、Ｘは多価アルコールから誘導される１種以上の有機残基を表す。ただし、Ｘはエステル結合によって上記一般式（１）で示される基を末端基とし、上記一般式（２）で示される構造を構成単位とする分岐構造を形成することができる。）
で示される構造を構成単位として有する成分を含み、前記アリル基を含有する架橋助剤（Ｂ）が分子内にアリル基を３つ以上有する化合物であり、架橋助剤（Ｂ）に由来する不純物の硬化性組成物中の含有量が０．１質量％未満であり、前記多官能（メタ）アクリル化合物（Ｃ）が、分子内に水酸基を有する多官能（メタ）アクリル化合物（Ｃ１）を含み、かつ前記分子内に水酸基を有する多官能（メタ）アクリル化合物（Ｃ１）を硬化性組成物中に０．５〜３０質量％の割合で含有することを特徴とする硬化性組成物。
【請求項２】
前記架橋助剤（Ｂ）が、トリアリルイソシアヌレート（ＴＡＩＣ）及びトリアリルシアヌレート（ＴＡＣ）の少なくとも１種である請求項１に記載の硬化性組成物。
【請求項３】
前記水酸基を含有する多官能（メタ）アクリル化合物（Ｃ１）が、（メタ）アクリロイルオキシ基を３つ以上有する（メタ）アクリレートモノマーまたはそのオリゴマーである請求項１または２に記載の硬化性組成物。
【請求項４】
前記架橋助剤（Ｂ）に由来する不純物が、分子内にアリル基を２つ以下有する化合物を含有する請求項１〜３のいずれかに記載の硬化性組成物。
【請求項５】
請求項１〜４のいずれかに記載の硬化性組成物に、光及び／または熱を加えて硬化させてなる透明耐熱材料。
【請求項６】
請求項５に記載の透明耐熱材料を用いた、光学フィルム、光学シート、光道波路、光学レンズ、光学用封止剤、光学用接着剤、導光板窓材、または半田飛散防止治具。
【発明の詳細な説明】
【技術分野】
【０００１】
本発明は、硬化性組成物に関する。さらに詳しく言えば、硬化することにより、耐熱変色性、透明性、表面硬度に優れる光学用樹脂フィルムまたはシートが得られる硬化性組成物、その組成物を硬化させてなる透明耐熱材料、及びその透明耐熱材料の用途に関する。
【背景技術】
【０００２】
従来、分子内に複数のアリルエステル基を有する多価アリルエステル化合物を重合硬化して得られる硬化物は、透明性、耐熱性、電気特性、耐光性に優れ、光学材料、電子機器、人造大理石、化粧板、不飽和ポリエステル樹脂のクラック防止材として用いられている。例えば、特許文献１（国際公開第０２／３３４４７号パンフレット）（ＥＰ１３３１４９４）及び特許文献２（特開２００９−１９７１０２号公報）（ＵＳ７９８９５６３）には多価アリルエステル化合物を用いた光学レンズ及びフィルムが、特許文献３（特開２０１１−２２４９０号公報）、特許文献４（特開２００８−４４３５７号公報）（ＷＯ２００８／０１０５８８）及び特許文献５（特開２００７−２９９７３９号公報）（ＷＯ２００７／１１７０３０）には多価アリルエステル化合物を用いた基板が、特許文献６（特開２０１０−８４００８号公報）には多価アリルエステル化合物を接着剤として用いた半導体装置が開示されている。【０００３】
近年、携帯電話や薄型テレビに代表される電子機器は、高機能化、小型化、薄型化、軽量化のニーズが強く、それらに使用される光学部材のガラス製部材から樹脂製部材への置き換えが検討されている。ガラス代替として用いられる樹脂には、ガラスに近い耐熱性と透明性、さらにガラスよりも軽量で割れにくいという特性が求められている。【０００４】
ガラス代替として用いられてきた樹脂としては、良好な機械強度を備え、その優れた透明性を有する観点から、ポリエチレンテレフタレート（ＰＥＴ）やポリカーボネート（ＰＣ）が例示されるが、ガラス転移温度がそれぞれ７０℃、１４０℃程度であり、耐熱性が充分とは言えず、使用用途が限られていた。【０００５】
多価アリルエステル化合物を重合硬化して得られる硬化物は、ポリエチレンテレフタレート（ＰＥＴ）やポリカーボネート（ＰＣ）と比較して高い耐熱性、透明性を有するが、表示装置の前面板等の用途では充分な表面硬度を有しているとは言えず、透明性、耐熱性に加えて、よりガラスに近い表面硬度が求められている。
【先行技術文献】
【特許文献】
【０００６】
【特許文献１】国際公開第０２／３３４４７号パンフレット（ＥＰ１３３１４９４）
【特許文献２】特開２００９−１９７１０２号公報（ＵＳ７９８９５６３）
【特許文献３】特開２０１１−２２４９０号公報
【特許文献４】特開２００８−４４３５７号公報（ＷＯ２００８／０１０５８８）
【特許文献５】特開２００７−２９９７３９号公報（ＷＯ２００７／１１７０３０）
【特許文献６】特開２０１０−８４００８号公報
【発明の概要】
【発明が解決しようとする課題】
【０００７】
本発明は、光学用途に求められる透明性を有し、表面硬度が高く、耐熱性に優れ、線膨張率の低い、フィルム、シートまたは板の製造に好適な、多価アリルエステル化合物を重合して硬化することのできる硬化性組成物を提供することを目的とする。
【課題を解決するための手段】
【０００８】
本発明者らは、上記の目的を達成するために、多価アリルエステル化合物を重合成分とする硬化性組成物について鋭意研究を重ねた結果、架橋助剤として特定のアリル基を有する化合物、例えばトリアリルイソシアヌレート（ＴＡＩＣ）またはトリアリルシアヌレート（ＴＡＣ）を配合し、かつ水酸基を有する多官能（メタ）アクリル化合物を併用することにより本発明を完成させた。
すなわち、本発明は、以下の［１］〜［４］の硬化性組成物、［５］の透明耐熱材料、及び［６］の透明耐熱材料の用途に関する。
［１］  アリル基末端アリルエステルオリゴマー（Ａ）１００質量部に対して、アリル基を有する架橋助剤（Ｂ）を０．５〜１００質量部、多官能（メタ）アクリル化合物（Ｃ）を５〜５０質量部、重合開始剤（Ｄ）として光重合開始剤（Ｄ１）及び／または熱重合開始剤（Ｄ２）を各々０．１〜１０質量部の割合で含有する硬化性組成物であって、前記アリル基末端アリルエステルオリゴマー（Ａ）が一般式（１）
【化１】
2014133052.tif 000002
（式中、Ｒは水素原子またはメチル基を表し、Ａ1はジカルボン酸に由来する脂環式構造及び／または芳香環構造を有する１種以上の有機残基を表す。）
で示される基を末端基として有し、かつ一般式（２）
【化２】
2014133052.tif 000003
（式中、Ａ2はジカルボン酸に由来する脂環式構造及び／または芳香環構造を有する１種以上の有機残基を表し、Ｘは多価アルコールから誘導される１種以上の有機残基を表す。ただし、Ｘはエステル結合によって上記一般式（１）で示される基を末端基とし、上記一般式（２）で示される構造を構成単位とする分岐構造を形成することができる。）
で示される構造を構成単位として有する成分を含み、前記アリル基を含有する架橋助剤（Ｂ）が分子内にアリル基を３つ以上有する化合物であり、架橋助剤（Ｂ）に由来する不純物の硬化性組成物中の含有量が０．１質量％未満であり、前記多官能（メタ）アクリル化合物（Ｃ）が、分子内に水酸基を有する多官能（メタ）アクリル化合物（Ｃ１）を含み、かつ前記分子内に水酸基を有する多官能（メタ）アクリル化合物（Ｃ１）を硬化性組成物中に０．５〜５０質量％の割合で含有することを特徴とする硬化性組成物。
［２］  前記架橋助剤（Ｂ）が、トリアリルイソシアヌレート（ＴＡＩＣ）及びトリアリルシアヌレート（ＴＡＣ）の少なくとも１種である前項１に記載の硬化性組成物。
［３］  前記水酸基を含有する多官能（メタ）アクリル化合物（Ｃ１）が、（メタ）アクリロイルオキシ基を３つ以上有する（メタ）アクリレートモノマーまたはオリゴマーを主成分とする前項１または２に記載の硬化性組成物。
［４］  前記架橋助剤（Ｂ）に由来する不純物が、分子内にアリル基を２つ以下有する化合物を含有する前項１〜３のいずれかに記載の硬化性組成物。
［５］  前項１〜４のいずれかに記載の硬化性組成物に、光及び／または熱を加えて硬化させてなる透明耐熱材料。
［６］  前項５に記載の透明性耐熱材料を用いた、光学フィルム、光学シート、光道波路、光学レンズ、光学用封止剤、光学用接着剤、導光板、窓材、または半田飛散防止治具。
【発明の効果】
【０００９】
本発明の硬化性組成物を重合硬化させることにより、光学用途に求められる透明性を有し、表面硬度が高く、耐熱性及び耐熱変色性に優れ、線膨張率の低いフィルムまたはシート材料を得ることができる。
【発明を実施するための形態】
【００１０】
以下、本発明について詳細に説明する。
本発明の硬化性組成物は、以下の（Ａ）〜（Ｄ）成分を含むことを特徴とする。
【００１１】
（Ａ）アリル基末端アリルエステルオリゴマー
本発明の硬化性組成物における主成分であり、硬化物の耐熱性の発現に寄与するアリル基末端アリルエステルオリゴマー（Ａ）は、一般式（１）
【化３】
2014133052.tif 000004
（式中、Ｒは水素原子またはメチル基を表し、Ａ1はジカルボン酸に由来する脂環式構造及び／または芳香環構造を有する１種以上の有機残基を表す。）
で示される基を末端基として有し、かつ一般式（２）
【化４】
2014133052.tif 000005
（式中、Ａ2はジカルボン酸に由来する脂環式構造及び／または芳香環構造を有する１種以上の有機残基を表し、Ｘは多価アルコールから誘導される１種以上の有機残基を表す。ただし、Ｘはエステル結合によって上記一般式（１）で示される基を末端基とし、上記一般式（２）で示される構造を構成単位とする分岐構造を形成することができる。）で示される構造を構成単位として有するアリルエステルオリゴマーを含む。
【００１２】
上記アリルエステルオリゴマーにおいて、前記一般式（１）で示される末端基の数は少なくとも２個以上であるが、前記一般式（２）のＸが分岐構造を有する場合には３個以上となる。この場合、各末端基のＲも複数個存在することになるが、これらの各Ｒは同じでなくてもよく、ある末端はＲが水素原子であるアリル基、他の末端はＲがメチル基であるメタリル基という構造であっても構わない。また、全ての末端がアリル基またはメタリル基である必要はなく、硬化性を損なわない範囲で、その一部はメチル基またはエチル基等の非重合性基であってもよい。Ａ1で示される構造についても同様に、各末端基で異なっていてもよい。例えば、ある末端のＡ1はベンゼン環、他方はシクロヘキサン環という構造であってもよい。
【００１３】
一般式（１）及び（２）におけるＡ1及びＡ2はジカルボン酸に由来する脂環式構造及び／または芳香環構造を有する１種以上の有機残基である。ジカルボン酸に由来する部分はＡ1に隣接するカルボニル構造で示されている。したがって、Ａ1及びＡ2の部分はベンゼン骨格やシクロヘキサン骨格を示す。
【００１４】
一般式（２）で示される構造単位は、アリルエステルオリゴマー中に少なくとも１つは必要であるが、この構造が繰り返されることによりアリルエステルオリゴマー全体の分子量がある程度大きくなった方が適切な粘度が得られるので作業性が向上し、硬化物の靭性も向上するので好ましい。しかし、分子量が大きくなりすぎると硬化物の架橋点間分子量が大きくなるため、ガラス転移温度（Ｔｇ）が低下し、耐熱性が低下するおそれもある。用途に応じて適切な分子量に調整することが大切である。アリルエステルオリゴマー（Ａ）のＧＰＣ測定による数平均分子量は５００〜２００，０００が好ましく、１，０００〜１００，０００がさらに好ましい。
【００１５】
Ａ1及びＡ2構造を誘導するジカルボン酸としては特に制限はないが、原料の入手しやすさの点からは、テレフタル酸、イソフタル酸、フタル酸、１，４−シクロヘキサンジカルボン酸、１，２−シクロヘキサンジカルボン酸、１，４−ナフタレンジカルボン酸、１，５−ナフタレンジカルボン酸、２，６−ナフタレンジカルボン酸、２，７−ナフタレンジカルボン酸、ジフェニル−ｍ，ｍ’−ジカルボン酸、ジフェニル−ｐ，ｐ’−ジカルボン酸、ベンゾフェノン−４，４’−ジカルボン酸、ｐ−フェニレンジ酢酸、ｐ−カルボキシフェニル酢酸、メチルテレフタル酸、テトラクロルフタル酸が好ましく、耐熱性を考慮するとテレフタル酸、イソフタル酸、フタル酸、１，２−シクロヘキサンジカルボン酸、１，３−シクロヘキサンジカルボン酸、１，４−シクロヘキサンジカルボン酸、ノルボルナンジカルボン酸、ビシクロデカンジカルボン酸、エンドメチレンテトラヒドロフタル酸、メチルテトラヒドロフタル酸が好ましい。また、分子内に芳香環を有さないジカルボン酸を用いることが耐光性の点で好ましく、高い透明性が求められる用途には１，４−シクロヘキサンジカルボン酸を用いることが好ましい。
【００１６】
また、本発明の効果を損なわない範囲であれば、Ａ1構造を誘導するジカルボン酸に加え、マレイン酸、フマル酸、イタコン酸、シトラコン酸、無水エンディック酸、無水クロレンド酸等の環状構造を有さないジカルボン酸を併用してもよい。
【００１７】
一般式（２）中のＸは、多価アルコールから誘導される１種以上の有機残基を表す。多価アルコールとは２個以上の水酸基を有する化合物であり、Ｘ自体は、多価アルコールの水酸基以外の骨格部分を示す。多価アルコール中の水酸基は少なくとも２個が存在していればよいため、原料となる多価アルコールが３価以上、すなわち、水酸基が３個以上のときは、未反応の水酸基が存在していてもよい。多価アルコールの炭素数は２〜２０であり、水酸基を２〜６個有するものが好ましい。
【００１８】
炭素数２〜２０の多価アルコールとしては、２価のアルコールの具体例としてエチレングリコール、プロピレングリコール、１，３−プロパンジオール、１，３−ブタンジオール、１，４−ブタンジオール、１，５−ペンタンジオール、ネオペンチルグリコール、ヘキサメチレングリコール、１，６−ヘキサンジオール、１，４−シクロヘキサンジメタノール、２−メチル−１，３−プロパンジオール、３−メチル−１，５−ペンタンジオール、ジエチレングリコール、ジプロピレングリコール、トリエチレングリコール、ポリエチレングリコール、ビスフェノール−Ａのエチレンオキサイド付加物、ビスフェノール−Ａのプロピレンオキサイド付加物、水素化ビスフェノールＡ、２，２−［４−（２−ヒドロキシエトキシ）−３，５−ジブロモフェニル］プロパン等を挙げることができる。
【００１９】
また、３価以上の多価アルコールの具体例としては、グリセリン、トリメチロールプロパン、トリメチロールエタン、ペンタエリスリトール、ジペンタリスリトール等が挙げられる。これらの多価アルコールの２種以上の混合物であってもよい。
【００２０】
アリルエステルオリゴマー中の一般式（２）で示される構造単位としては、同一の構造単位が繰り返されていても、異なる構造単位が含まれていてもよい。つまり、アリルエステルオリゴマーは共重合タイプであってもよい。この場合、１つのアリルエステルオリゴマーには数種類のＸが存在することになる。例えば、Ｘの１つがプロピレングリコール由来の残基、もう１つのＸがトリメチロールプロパン由来の残基であるという構造でもよい。この場合、アリルエステルオリゴマーはトリメチロールプロパン残基の部分で枝分かれすることになる。Ａ2も同様にいくつかの種類が存在してもよい。以下にＲが水素原子、Ａ1及びＡ2がイソフタル酸由来の残基、Ｘがプロピレングリコールとトリメチロールプロパンの場合の構造式を示す。
【化５】
2014133052.tif 000006
【００２１】
［アリルエステルオリゴマーの製造方法］
本発明に用いられるアリルエステルオリゴマーは、ジカルボン酸のアリルエステルモノマーと２個以上の水酸基を有する多価アルコールとのエステル交換反応により製造することができる。ジカルボン酸のアリルエステルモノマーはジカルボン酸と（メタ）アリルアルコールのエステルである。具体的には、テレフタル酸ジアリル、イソフタル酸ジアリル、フタル酸ジアリル、、１，４−ナフタレンジカルボン酸ジアリル、１，５−ナフタレンジカルボン酸ジアリル、２，６−ナフタレンジカルボン酸ジアリル、２，７−ナフタレンジカルボン酸ジアリル、ジフェニル−ｍ，ｍ’−ジカルボン酸ジアリル、ジフェニル−ｐ，ｐ’−ジカルボン酸ジアリル、ベンゾフェノン−４，４’−ジカルボン酸ジアリル、ｐ−フェニレンジ酢酸ジアリル、ｐ−カルボキシフェニル酢酸ジアリル、メチルテレフタル酸ジアリル、テトラクロルフタル酸ジアリル、１，２−シクロヘキサンジカルボン酸ジアリル、１，３−シクロヘキサンジカルボン酸ジアリル、１，４−シクロヘキサンジカルボン酸ジアリル、ノルボルナンジカルボン酸ジアリル、ビシクロデカンジカルボン酸ジアリル、エンドメチレンテトラヒドロフタル酸ジアリル、メチルテトラヒドロフタル酸ジアリル、アジピン酸ジアリル、コハク酸ジアリル、マレイン酸ジアリル等が挙げられる。これらアリルエステルモノマーは、必要に応じて２種以上併用することもできる。
【００２２】
多価アルコールとしては前述のＸ構造を誘導する多価アルコールを使用する。末端に（メタ）アリルエステル基を有するアリルエステルオリゴマーを得るためには、これらの使用比率として、ジカルボン酸のカルボキシル基よりも、多価アルコールのヒドロキシル基を少なく用いる必要がある。
【００２３】
本発明に用いるアリルエステルオリゴマー製造用のエステル交換反応触媒としては、従来知られているエステル交換反応の触媒を使用できるが、特に好ましいのは、アルカリ金属及びアルカリ土類金属の酸化物、弱酸塩、マンガン（Ｍｎ）、亜鉛（Ｚｎ）、カドミウム（Ｃｄ）、ジルコニウム（Ｚｒ）、鉛（Ｐｂ）、チタン（Ｔｉ）、コバルト（Ｃｏ）及び錫（Ｓｎ）の酸化物、水酸化物、無機酸塩、アルコラート、有機酸塩、ジブチル錫オキサイド、ジオクチル錫オキサイド、ジブチル錫ジクロライド等の有機錫化合物等を挙げることができる。中でも、ジブチル錫オキサイド、ジオクチル錫オキサイドが好ましい。
【００２４】
使用量は、触媒の活性によって異なるが、適度な速度でアリルアルコールを留出させ得るような量を使用すべきである。一般的には、多価カルボン酸のアリルエステルモノマーに対して０．０００１〜１質量％、特に０．００１〜０．５質量％程度を使用することが好ましい。
【００２５】
この製造工程における反応温度は、特に制限はないが、好ましくは１２０〜２３０℃の範囲、より好ましくは１４０〜２００℃の範囲である。反応の実施の形態としては、反応の進行を促進させるため、減圧下で行うか、適当な溶媒を使用して副生するアリルアルコールを反応系外に除去しながら行う必要がある。アリルエステルオリゴマーの具体的な製造方法は、例えば特公平６−７４２３９号公報に記載されている。
【００２６】
（Ｂ）架橋助剤
本発明の硬化性組成物は、アリル基を含有する架橋助剤（Ｂ）を含む。アリル基を含有する架橋助剤（Ｂ）は分子内にアリル基を３個以上有する化合物であり、具体例としては、トリアリルイソシアヌレート（ＴＡＩＣ）、トリアリルシアヌレート（ＴＡＣ）、及びこれら化合物やジアリルフタレート、ジアリルフマレート、ジアリルマレエートなどが縮重合したポリアリル化合物が挙げられる。これらの中では、特にトリアリルイソシアヌレート（ＴＡＩＣ）及びトリアリルシアヌレート（ＴＡＣ）が架橋特性、耐久性の点から好適である。
【００２７】
架橋助剤中には、アリル基が１つまたは２つのみの化合物が不純物として含まれている場合がある。例えば、トリアリルイソシアヌレート（ＴＡＩＣ）中に含有する不純物としては、分子内にアリル基を２つ有するジアリルイソシアヌレートや分子内にアリル基を１つ有するアリルイソシアヌレート、その他分子内にアリル基を含まないイソシアヌレート化合物等が挙げられる。
本発明者らは、架橋助剤の純度が組成物を硬化して得られる透明性耐熱材料の耐熱変色性に影響することを確認した。すなわち、硬化性組成物中に存在する前記不純物成分の含有量が０．１質量％未満であることが好適である。不純物成分の含有量が０．１質量％以上であると、光及び／または熱を加えて硬化させてなる透明性耐熱材料の耐熱変色性が悪化する。
【００２８】
成分（Ｂ）の架橋助剤は、１種単独で、または２種以上混合または組み合わせて用いることができる。これらの架橋助剤の使用量には特に制限はないが、アリル基末端アリルエステルオリゴマー（Ａ）１００質量部に対して、０．５〜１００質量部であり、１質量部〜５０質量部であることが好ましい。使用量が０．５質量部未満であると、架橋度が低下し、表面硬度や耐熱性が不十分となる。また、１００質量部よりも多くなると、架橋度が高すぎて、柔軟性や屈曲性が低下する場合がある。
【００２９】
（Ｃ）多官能（メタ）アクリル化合物
本発明の硬化性組成物は、硬化物の高い表面硬度の発現に寄与する成分である多官能（メタ）アクリル化合物（Ｃ）を含む。本明細書において多官能（メタ）アクリル化合物（Ｃ）は、（メタ）アクリロイルオキシ基を２つ以上有する有機化合物を意味する。
【００３０】
本明細書において、（メタ）アクリル化合物は、メタクリル化合物またはアクリル化合物を意味し、同様に（メタ）アクリレートは、メタクリレートまたはアクリレートを、（メタ）アクリロイルオキシ基はメタアクリロイルオキシ基またはアクリロイルオキシ基を意味する。
【００３１】
多官能（メタ）アクリル化合物（Ｃ）としては、寸法安定性の点で３つ以上の（メタ）アクリロイルオキシ基を有し、炭素数が１０〜３０の（メタ）アクリレートモノマーまたはそのオリゴマーが好ましく、透明性の点で分子内に芳香環を有さない脂肪族あるいは脂環骨格を有する化合物が好ましい。
【００３２】
具体的には、トリメチロールプロパントリ（メタ）アクリレート、ジトリメチロールプロパンテトラ（メタ）アクリレート、ペンタエリスリトールテトラ（メタ）アクリレート、ジペンタエリスリトールヘキサ（メタ）アクリレート、トリス（２−ヒドロキシエチル）イソシアヌレートトリ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート等が挙げられる。より好ましい具体例としては、トリメチロールプロパントリアクリレート、ジペンタエリスリトールヘキサアクリレート等が挙げられる。
【００３３】
本発明の硬化性組成物においては、前記多官能（メタ）アクリル化合物（Ｃ）は、分子内に水酸基を有する多官能（メタ）アクリル化合物（Ｃ１）を含む。
分子内に水酸基を有する多官能（メタ）アクリル化合物（Ｃ１）としては、ペンタエリスリトールトリ（メタ）アクリレート、ジペンタエリスリトールペンタ（メタ）アクリレート、ジペンタエリスリトールテトラ（メタ）アクリレート、ジペンタエリスリトールトリ（メタ）アクリレート、ジペンタエリスリトールジ（メタ）アクリレート、トリメチロールプロパンジ（メタ）アクリレート等が挙げられる。
【００３４】
これらの多官能（メタ）アクリル化合物は、単独で用いてもまたは２種以上混合して用いてもよいが、分子内に水酸基を有する多官能（メタ）アクリル化合物（Ｃ１）を硬化性組成物中に０．５〜３０質量％含有することが好ましく、１〜２５質量％含有することがより好ましい。含有量が０．５質量％未満であると耐熱変色性への効果が低く、３０質量％よりも多くなると吸水率が高くなる。
【００３５】
なお、ジペンタエリスリトールジ（メタ）アクリレート、トリメチロールプロパンジ（メタ）アクリレート、ジシクロペンタニルジメチレンジ（メタ）アクリレート、５−エチル−２−（２−ヒドロキシ−１，１−ジメチルエチル）−５−（ヒドロキシメチル）−１，３−ジオキサジ（メタ）アクリレート、ネオペンチルグリコールジ（メタ）アクリレート、１，６−ヘキサンジオールジ（メタ）アクリレート、１，３−ブタンジオールジ（メタ）アクリレート、１，４−ブタンジオールジ（メタ）アクリレート、エチレングリコールジ（メタ）アクリレート、ジエチレングリコールジ（メタ）アクリレート、ポリエチレングリコールジ（メタ）アクリレート、テトラエチレングリコールジ（メタ）アクリレート、トリエチレングリコールジ（メタ）アクリレート、プロピレングリコールジ（メタ）アクリレート、ヘキサンジオールジ（メタ）アクリレート、ジンクジ（メタ）アクリレート、ビスフェノールＡ−ジグリシジルエーテルジ（メタ）アクリレート、ビスフェノールＡ−エチレンオキシド変性ジ（メタ）アクリレート、水添ビスフェノールＡ−ジグリシジルエーテルジ（メタ）アクリレート、水添ビスフェノールＡ−エチレンオキシド変性ジ（メタ）アクリレート、ビスフェノールＦ−ジグリシジルエーテルジ（メタ）アクリレート、ビスフェノールＦ−エチレンオキシド変性ジ（メタ）アクリレート、水添ビスフェノールＦ−ジグリシジルエーテルジ（メタ）アクリレート、水添ビスフェノールＦ−エチレンオキシド変性ジ（メタ）アクリレート、ネオペンチルグリコールジグリシジルエーテルジ（メタ）アクリレート、１，６−ヘキサンジオールジグリシジルエーテルジ（メタ）アクリレート等のエポキシ（メタ）アクリレート、多価アルコールと多価カルボン酸及び／またはその無水物と（メタ）アクリル酸とをエステル化することにより得られるポリエステルジ（メタ）アクリレート、多価アルコール、多価イソシアネート及び水酸基含有（メタ）アクリレートを反応させることにより得られるウレタンジ（メタ）アクリレート等の２官能（メタ）アクリル化合物を、反応性希釈剤を兼ねて併用することができる。
【００３６】
成分（Ｃ）の多官能（メタ）アクリル化合物の使用量は、アリル基末端アリルエステルオリゴマー（Ａ）１００質量部に対して５〜５０質量部である。使用量が５質量部未満であると表面硬度や耐熱性が不十分となり、５０質量部よりも多くなると柔軟性や屈曲性が低下する。
【００３７】
（Ｄ）重合開始剤
本発明の硬化性組成物は、硬化物を得るための重合開始剤（Ｄ）含む。重合開始剤としては光重合開始剤（Ｄ１）、熱重合開始剤（Ｄ２）を用いることができる。光重合開始剤（Ｄ１）と熱重合開始剤（Ｄ２）はいずれか単独で使用することもできるし、両者を併用することもできる。
【００３８】
光重合開始剤（Ｄ１）としては、公知の紫外線照射によって、容易に開裂して２個のラジカルができる光開裂型及び／または水素引き抜き型の公知の開始剤を用いることができる。また、これらを混合して使用することもできる。これらの開始剤としては、ベンゾフェノン、ベンゾイル安息香酸、４−フェニルベンゾフェノン、ヒドロキシベンゾフェノン、４，４’−ビス（ジエチルアミノ）ベンゾフェノン等のベンゾフェノン類、ベンゾイン、ベンゾインエチルエーテル、ベンゾインイソプロピルエーテル、ベンゾインブチルエーテル、ベンゾインイソブチルエーテル等のベンゾインアルキルエーテル類、４―フェノキシジクロロアセトフェノン、４−ｔ−ブチル−ジクロロアセトフェノン、４−ｔ−ブチル−トリクロロアセトフェノン、ジエトキシアセトフェノン、２−ベンジル−２−ジメチルアミノ−１−（４−モルフォリノフェニル）−ブタノン−１等のアセトフェノン類、チオキサンテン、２−クロルチオキサンテン、２−メチルチオキサンテン、２，４−ジメチルチオキサンテン等のチオキサンテン類、エチルアントラキノン、ブチルアントラキノン等のアルキルアントラキノン類、２，４，６−トリメチルベンゾイルジフェニルホスフィンオキサイド等のアシルホスフィンオキサイド類、２，２−ジメトキシ−１，２−ジフェニルエタン−１−オン等のベンジルジメチルケタール類、２−メチル−１−［４−（メチルチオ）フェニル］−２−モルフォリノプロパン−１−オン、２−ベンジル−２−ジメチルアミノ−１−（４−モルフォリノフェニル）−ブタノン−１等のα−アミノケトン類、２−ヒドロキシ−２−メチル−１−フェニル−プロパン−１−オン、１−［４−（２−ヒドロキシエトキシ）フェニル］−２−ヒドロキシ−２−メチル−プロパン−１−オン等のα−ヒドロキシケトン類、９，１０−フェナンスレンキノン等を挙げることができる。これらは単独、あるいは２種以上の混合物として用いることができる。
【００３９】
光重合開始剤の配合量は、アリル基末端アリルエステルオリゴマー（Ａ）を１００質量部に対して０．１〜１０質量部である。配合量が０．１質量部未満では光硬化性が不十分となり、１０質量部を超えると耐溶剤性や柔軟性が低下するため好ましくない。
【００４０】
また、光重合開始剤を使用し、紫外線で重合硬化させる場合には、重合速度を向上させるために必要に応じて光増感剤を併用することができる。そのような目的で使用する増感剤としては、ピレン、ペリレン、２，４−ジエチルチオキサントン、２，４−ジメチルチオキサントン、２，４−ジクロロチオキサントン、フェノチアジン等が挙げられる。増感剤を併用する場合の使用量は、光重合開始剤１００質量部に対して、０．１〜１００質量部の範囲が好ましい。
【００４１】
熱重合開始剤（Ｄ２）は、公知の有機過酸化物やアゾ化合物を使用することができる。有機過酸化物としては、例えばジアシルパーオキサイド系［ジベンゾイルパーオキサイド、ラウロイルパーオキサイド等］、ジアルキルパーオキサイド系［ジ−t−ブチルパーオキサイド、ジクミルパーオキサイド等］；パーオキシエステル系［t−ブチルパーオキシベンゾエート、t−ブチルパーオキシ−２−エチルヘキサノエート、t-ヘキシルパーオキシイソプロピルモノカーボネート等］；ケトンパーオキサイド系［メチルエチルケトンパーオキサイド、シクロヘキサノンパーオキサイド等］；パーオキシジカーボネート系［ビス（４−t−ブチルシクロヘキシル）パーオキシジカーボネート、ジイソプロピルパーオキシジカーボネート等］；パーオキシモノカーボネート系［t−ブチルパーオキシイソプロピルカーボネート等］；パーオキシケタール系［１，１−ビス（t−ブチルパーオキシ）３，３，５−トリメチルシクロヘキサン、２，２−ビス（t−ブチルパーオキシ）オクタン等］；及びこれらの２種以上の混合物が挙げられる。これらの中でも、パーオキシエステル系有機過酸化物が好適である。
【００４２】
アゾ化合物としては、２，２’−アゾビスイソブチロニトリル、２，２’−アゾビスイソバレロニトリル、ジメチル−２，２’−アゾビスイソブチレート等のアゾ系化合物等が挙げられる。
【００４３】
これらの熱重合開始剤は単独、あるいは２種以上の混合物として用いることができる。熱重合開始剤の配合量は、アリル基末端アリルエステルオリゴマー（Ａ）を１００質量部に対して０．１〜１０質量部である。配合量が０．１質量部未満では熱硬化性が不十分となる場合がある。一方、１０質量部を超えると耐溶剤性や柔軟性が低下するため好ましくない。
【００４４】
［反応性モノマー］
本発明の硬化性組成物には、硬化反応速度のコントロール、粘度調整（作業性の改善）、架橋密度の向上、機能付加等を目的として、反応性モノマー（反応性希釈剤）を加えることもできる。反応性モノマーとしては特に制限はなく、種々のものが使用できるが、アリルエステルオリゴマーと反応させるためにはビニル基、アリル基等のラジカル重合性の炭素−炭素二重結合を有するモノマーが好ましい。例えば、不飽和脂肪酸エステル、芳香族ビニル化合物、飽和脂肪酸または芳香族カルボン酸のビニルエステル及びその誘導体、架橋性多官能モノマー等が挙げられる。中でも、架橋性多官能性モノマーを使用すれば、硬化物の架橋密度を制御することもできる。これら反応性モノマーの好ましい具体例を以下に示す。
【００４５】
不飽和脂肪酸エステルとしては、メチル（メタ）アクリレート、エチル（メタ）アクリレート、ブチル（メタ）アクリレート、２−エチルヘキシル（メタ）アクリレート、オクチル（メタ）アクリレート、ドデシル（メタ）アクリレート、オクタデシル（メタ）アクリレート、シクロヘキシル（メタ）アクリレート及びメチルシクロヘキシル（メタ）アクリレート等のアルキル（メタ）アクリレート；  フェニル（メタ）アクリレート、ベンジル（メタ）アクリレート、１−ナフチル（メタ）アクリレート、フルオロフェニル（メタ）アクリレート、クロロフェニル（メタ）アクリレート、シアノフェニル（メタ）アクリレート、メトキシフェニル（メタ）アクリレート及びビフェニル（メタ）アクリレート等のアクリル酸芳香族エステル；  フルオロメチル（メタ）アクリレート及びクロロメチル（メタ）アクリレート等のハロアルキル（メタ）アクリレート；  さらに、グリシジル（メタ）アクリレート、アルキルアミノ（メタ）アクリレート、及びα−シアノアクリル酸エステル等が挙げられる。
【００４６】
芳香族ビニル化合物としては、スチレン、α−メチルスチレン、クロロスチレン、スチレンスルホン酸、４−ヒドロキシスチレン及びビニルトルエン等を挙げることができる。
【００４７】
飽和脂肪酸または芳香族カルボン酸のビニルエステル及びその誘導体としては、酢酸ビニル、プロピオン酸ビニル及び安息香酸ビニル等を挙げることができる。
【００４８】
架橋性多官能モノマーとしては、エチレングリコールジ（メタ）アクリレート、ジエチレングリコールジ（メタ）アクリレート、トリエチレングリコールジ（メタ）アクリレート、テトラエチレングリコールジ（メタ）アクリレート、トリプロピレングリコールジ（メタ）アクリレート、１，３−ブチレングリコールジ（メタ）アクリレート、１，４−ブタンジオールジ（メタ）アクリレート、１，５−ペンタンジオールジ（メタ）アクリレート、１，６−ヘキサンジオールジ（メタ）アクリレート、ネオペンチルグリコールジ（メタ）アクリレート、オリゴエステルジ（メタ）アクリレート、ポリブタジエンジ（メタ）アクリレート、２，２−ビス（４−（メタ）アクリロイルオキシフェニル）プロパン及び２，２−ビス（４−ω−（メタ）アクリロイルオキシポリエトキシ）フェニル）プロパン等のジ（メタ）アクリレート；  フタル酸ジアリル、イソフタル酸ジアリル、イソフタル酸ジメタリル、テレフタル酸ジアリル、トリメリット酸トリアリル、２，６−ナフタレンジカルボン酸ジアリル、１，５−ナフタレンジカルボン酸ジアリル、１，４−キシレンジカルボン酸アリル及び４，４’−ジフェニルジカルボン酸ジアリル等の芳香族カルボン酸ジアリル類；１，４−シクロヘキサンジカルボン酸ジアリル、１，２−シクロヘキサンジカルボン酸ジアリル、１，３−シクロヘキサンジカルボン酸ジアリル及びジビニルベンゼン等の２官能の架橋性モノマー；トリメチロールエタントリ（メタ）アクリレート、トリメチロールプロパントリ（メタ）アクリレート、ペンタエリスリトールトリ（メタ）アクリレート、トリ（メタ）アリルイソシアヌレート、トリ（メタ）アリルシアヌレート、トリアリルトリメリテート及びジアリルクロレンデート等の３官能の架橋性モノマー；さらにペンタエリストールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の４官能以上の架橋性モノマー等が挙げられる。
【００４９】
また、ジペンタエリスリトールジ（メタ）アクリレート、トリメチロールプロパンジ（メタ）アクリレート、ジシクロペンタニルジメチレンジアクリレート、５−エチル−２−（２−ヒドロキシ−１，１−ジメチルエチル）−５−（ヒドロキシメチル）−１，３−ジオキサジアクリレート、ネオペンチルグリコールジアクリレート、１，６−ヘキサンジオールジアクリレート、１，３−ブタンジオールジアクリレート、１，４−ブタンジオールジアクリレート、エチレングリコールジ（メタ）アクリレート、ジエチレングリコールジアクリレート、ポリエチレングリコールジアクリレート、テトラエチレングリコールジアクリレート、トリエチレングリコールジアクリレート、プロピレングリコールジ（メタ）アクリレート、ヘキサンジオールジ（メタ）アクリレート、ジンクジアクリレート、ビスフェノールＡ−ジグリシジルエーテルジアクリレート、ビスフェノールＡ−エチレンオキシド変性ジアクリレート、水添ビスフェノールＡ−ジグリシジルエーテルジアクリレート、水添ビスフェノールＡ−エチレンオキシド変性ジアクリレート、ビスフェノールＦ−ジグリシジルエーテルジアクリレート、ビスフェノールＦ−エチレンオキシド変性ジアクリレート、水添ビスフェノールＦ−ジグリシジルエーテルジアクリレート、水添ビスフェノールＦ−エチレンオキシド変性ジアクリレート、ネオペンチルグリコールジグリシジルエーテルジアクリレート、１，６−ヘキサンジオールジグリシジルエーテルジアクリレート等のエポキシアクリレート、多価アルコールと多価カルボン酸及び／またはその無水物とアクリル酸とをエステル化することにより得られるポリエステルジアクリレート、多価アルコール、多価イソシアネート及び水酸基含有アクリレートを反応させることにより得られるウレタンジアクリレート等の２官能（メタ）アクリル化合物を、反応性希釈剤を兼ねて併用することができる。
【００５０】
上記の反応性モノマーは、１種単独で、または２種以上混合または組み合わせて用いることができる。これらの反応性モノマーの使用量には特に制限はないが、アリルエステルオリゴマー（Ａ）１００質量部に対して、１〜１０００質量部であることが好ましく、２〜５００質量部であることがより好ましく、５〜１００質量部であることが特に好ましい。反応性モノマーの使用量が１質量部未満であると、粘度低下等の効果を発現するには不十分である。また、使用量が１０００質量部を超えるとアリルエステル樹脂自体の優れた透明性が発現されなかったり、アリルエステル樹脂由来の機械強度が低下したりする場合がある。なお、反応性モノマーとして多官能性モノマーを使用する場合架橋密度が低くなり耐熱性が不十分になることがあるので、要求される耐熱性のレベルに応じて種類、使用量を調整することが好ましい。
【００５１】
［ラジカル反応性の樹脂成分］
本発明において用いられる硬化性組成物は、諸物性を改良する目的でラジカル反応性の樹脂成分を含んでいてもよい。ラジカル反応性の樹脂成分としては不飽和ポリエステル樹脂、ビニルエステル樹脂等が挙げられる。
【００５２】
不飽和ポリエステル樹脂は、多価アルコールと不飽和多塩基酸（及び必要に応じて飽和多塩基酸）とのエステル化反応による縮合生成物を、必要に応じてスチレン等の重合性不飽和化合物に溶解したもので、例えば、「ポリエステル樹脂ハンドブック」日刊工業新聞社，１９８８年発行，第１６頁〜第１８頁及び第２９頁〜第３７頁などに記載されている樹脂を挙げることができる。この不飽和ポリエステル樹脂は、公知の方法で製造することができる。
【００５３】
ビニルエステル樹脂はエポキシ（メタ）アクリレートとも呼ばれ、一般にエポキシ樹脂に代表されるエポキシ基を有する化合物と（メタ）アクリル酸などの重合性不飽和基を有するカルボキシル化合物のカルボキシル基との開環反応により生成する重合性不飽和基を有する樹脂、またはカルボキシル基を有する化合物とグリシジル（メタ）アクリレート等の分子内にエポキシ基を持つ重合性不飽和化合物のエポキシ基との開環反応により生成する重合性不飽和基を有する樹脂を指す。詳しくは「ポリエステル樹脂ハンドブック」日刊工業新聞社，１９８８年発行，第３３６頁〜第３５７頁などに記載されており、その製造は、公知の方法により行うことができる。
【００５４】
ビニルエステル樹脂の原料となるエポキシ樹脂としては、ビスフェノールＡジグリシジルエーテル及びその高分子量同族体、ビスフェノールＡアルキレンオキサイド付加物のグリシジルエーテル、ビスフェノールＦジグリシジルエーテル及びその高分子量同族体、ビスフェノールＦアルキレンオキサイド付加物のグリシジルエーテル、ノボラック型ポリグリシジルエーテル類等が挙げられる。
【００５５】
上記のラジカル反応性の樹脂成分は、１種単独で、または２種以上混合または組み合わせて用いることができる。これらのラジカル反応性の樹脂成分の使用量には特に制限はないが、アリルエステルオリゴマー（Ａ）１００質量部に対して、１〜１０００質量部であることが好ましく、２〜５００質量部であることがより好ましく、５〜１００質量部であることが特に好ましい。反応性モノマーの使用量が１質量部未満であると、ラジカル反応性の樹脂成分由来の機械強度向上などの効果が小さく、作業性や成形性が悪化することがある。また、使用量が１０００質量部を超えるとアリルエステル樹脂自体の耐熱性が現れない場合がある。
【００５６】
本発明の硬化性組成物は、本発明の効果を妨げない範囲で、硬度、強度、成形性、耐久性、耐水性を改良する目的で、紫外線吸収剤、酸化防止剤、離型剤、滑剤、着色剤、難燃剤、無機充填材、有機充填材、重合禁止剤、増粘剤、消泡剤、レベリング剤、密着性付与剤等の公知慣用の各種添加剤を使用することができる。特に、光線透過率を阻害しないものが好ましい。
【００５７】
紫外線吸収剤の具体例としては、２−（２’−ヒドロキシ−t−ブチルフェニル）ベンゾトリアゾール等のトリアゾール類、２，４−ジヒドロキシベンゾフェノン等のベンゾフェノン類、４−t−ブチルフェニルサリシラート等のサリシラート類が挙げられる。
【００５８】
紫外線吸収剤の配合量は、他の配合物の種類、量等により変わるが、一般的には、本発明の硬化性組成物中の全ラジカル重合性成分１００質量部に対して０．０１〜２質量部が好ましく、０．０３〜１．７質量部がより好ましく、０．０５〜１．４質量部が最も好ましい。紫外線吸収剤が０．０１質量部未満では十分な効果が期待できず、２質量部を超えると経済的に好ましくない。
【００５９】
酸化防止剤としては、２，６−ジ−t−ブチル−４−メチルフェノール、テトラキス−［メチレン−３−（３’，５’−ジ−t−ブチル−４−ヒドロキシフェニル）プロピオナート］メタン等のフェノール系、ジラウリル−３，３’−チオジプロピオナート等の硫黄系、トリスノニルフェニルホスファイト等のリン系の酸化防止剤、ビス−（２，２，６，６−テトラメチル−４−ピペリジニル）セバケート等のヒンダードアミン類等が挙げられる。
酸化防止剤の配合量は、他の配合物の種類、量等により変わるが、一般的には、本発明の硬化性組成物中の全ラジカル重合性成分１００質量部に対して、０．０１〜５質量部が好ましく、０．０５〜４質量部がより好ましく、１〜３質量部が最も好ましい。酸化防止剤が０．０１質量部未満では十分な効果が期待できず、５質量部を超えると経済的に好ましくない。
【００６０】
離型剤としては、ステアリン酸、ステアリン酸ブチル、ステアリン酸亜鉛、ステアリン酸アミド、フッ素系化合物類、シリコン化合物類等が挙げられる。離型剤の配合量は、他の配合物の種類、量等により変わるが、一般的には、本発明の硬化性組成物中の全ラジカル重合性成分１００質量部に対して、０．０１〜２質量部が好ましく、０．０３〜１．７質量部がより好ましく、０．０５〜１．４質量部が最も好ましい。離型剤が０．０１質量部未満では十分な効果が期待できず、２質量部を超えると経済的に好ましくない。
【００６１】
滑剤としては、特に制限はなく、一般に使用されているものを用いることができる。中でも、金属石鹸系滑剤、脂肪酸エステル系滑剤、脂肪族炭化水素系滑剤等が好ましく、金属石鹸系滑剤が特に好ましい。金属石鹸系滑剤としては、ステアリン酸バリウム、ステアリン酸カルシウム、ステアリン酸亜鉛、ステアリン酸バリウム、ステアリン酸マグネシウム及びステアリン酸アルミニウム等が挙げられる。これらは複合体として用いてもよい。
【００６２】
着色剤としては、アントラキノン系、アゾ系、カルボニウム系、キノリン系、キノンイミン系、インジゴイド系、フタロシアニン系等の有機顔料、アゾイック染料、硫化染料等の有機染料、チタンイエロー、黄色酸化鉄、亜鉛黄、クロムオレンジ、モリブデンレッド、コバルト紫、コバルトブルー、コバルトグリーン、酸化クロム、酸化チタン、硫化亜鉛、カーボンブラック等の無機顔料等が挙げられる。その配合量は特に限定されない。
【００６３】
難燃剤としては、臭素化エポキシ化合物、酸変性臭素化エポキシ化合物、アクリロイル基を有する臭素化エポキシ化合物、アクリロイル基を有する酸変性臭素化エポキシ化合物等のような臭素含有化合物、赤リン、酸化スズ、アンチモン系化合物、水酸化ジルコニウム、メタホウ酸バリウム、水酸化アルミニウム、水酸化マグネシウム等の無機系難燃剤、リン酸アンモニウム化合物、ホスフェート化合物、芳香族縮合リン酸エステル、含ハロゲン縮合リン酸エステル、含窒素リン化合物、ホスファゼン化合物等のリン系化合物等が挙げられる。
【００６４】
難燃剤の配合量としては、他の配合物の種類、量等により変わるが、一般的には、光学材料用組成物中の全ラジカル重合性成分１００質量部に対して１０〜５０質量部が好ましい。難燃剤が１０質量部未満では十分な難燃効果が期待できず、５０質量部を超えると透明性が低下し好ましくない。
【００６５】
無機充填材としては、硫酸バリウム、チタン酸バリウム、酸化ケイ素粉、微粉状酸化ケイ素、結晶性シリカ、無定形シリカ、タルク、クレー、炭酸マグネシウム、炭酸カルシウム、酸化アルミニウム、水酸化アルミニウム、雲母粉、ガラス球、ガラス繊維、炭素繊維等を例示できる。また、有機充填材の具体例としては、アクリル樹脂、メラミン樹脂、スチレン樹脂、シリコーン樹脂、シリコーンゴム、弗素樹脂等を例示できる。これらの無機充填材や有機充填材は、１種または２種以上を組み合わせて用いることができ、本発明の主旨を損ねない範囲、すなわち本発明の硬化性組成物中の全ラジカル重合性成分１００質量部に対して１〜５０質量部添加することができる。
【００６６】
さらに、必要に応じて、ハイドロキノン、ハイドロキノンモノメチルエーテル、ｔ−ブチルカテコール、ピロガロール、フェノチアジン等の重合禁止剤、シリカ、アスベスト、オルベン、ベントン、モンモリロナイト等の増粘剤、シリコーン系、フッ素系、アクリル系、高分子系等の消泡剤及び／またはレベリング剤、イミダゾール系、チアゾール系、トリアゾール系、シランカップリング剤等の密着性付与剤のような添加剤類を、本発明の主旨を損ねない範囲で添加することができる。
【００６７】
これらの添加剤は上述した具体例に制限されるものではなく、本発明の目的、または効果を阻害しない範囲であらゆるものを添加することができる。
【００６８】
本発明の硬化性組成物を硬化する方法において、粘度を低下させる必要があれば、溶剤を使用してもよい。粘度調整に使用することのできる溶媒としては、例えば、トルエン、キシレン等の芳香族炭化水素類、酢酸メチル、酢酸エチル、酢酸プロピル、酢酸ブチル等の酢酸エステル類、アセトン、メチルエチルケトン、メチルイソブチルケトン等のケトン類、テトラヒドロフラン、１，４−ジオキサン等のエーテル類、エチルアルコール、ｎ−プロピルアルコール、イソプロピルアルコール、ブチルアルコール等のアルコール類等が挙げられる。ただし、後で溶媒の除去が必要となるので、粘度は反応性粘度調整剤としても使用できる成分（Ｃ）（多官能（メタ）アクリル化合物）で調整することが好ましい。
【００６９】
本発明の硬化性組成物を光及び／または熱を加えて硬化させることによって、透明性、耐熱性に優れたフィルムあるいはシート、及び成形体材料を得ることが出来る。
ここで、フィルムは、通常、膜厚が２５０μｍ未満のものを指し、シートは厚みが２５０μｍ以上のものを指す。
本発明の硬化性組成物から光学用樹脂フィルム及びシートを作製するにあたっては、一定の表面硬度が得られれば、どのような硬化方法を選択してもよい。一定以上の表面硬度を得るには、硬化性組成物をフィルム形状に塗工した後、光硬化及び熱硬化手法、もしくは熱硬化手法のみをとるのが好ましい。
【００７０】
硬化性組成物を硬化させる際の条件等には特に制限はないが、ＰＥＴ（ポリエチレンテレフタレート）フィルムやＰＥＮ（ポリエチレンナフタレート）フィルムなどの透明プラスチックフィルム、金属シート、もしくはガラス板上に塗工し流延させた後、光硬化及び熱硬化、もしくは熱硬化を実施するのが好適である。
【００７１】
光硬化の場合、紫外線照射法が一般的であり、例えば紫外線ランプを使用して紫外線を発生させて照射することができる。紫外線ランプには、メタルハライドランプ、高圧水銀ランプ、低圧水銀ランプ、パルス型キセノンランプ、キセノン／水銀混合ランプ、低圧殺菌ランプ、無電極ランプ、ＬＥＤランプ等があり、いずれも使用することができる。これらの紫外線ランプの中でも、メタルハライドランプもしくは高圧水銀ランプが好ましい。照射条件はそれぞれのランプ条件によって異なるが、照射露光量が２０〜５０００ｍＪ／ｃｍ2程度が好ましい。また、紫外線ランプには楕円型、放物線型、拡散型等の反射板を取り付け、冷却対策として熱カットフィルター等を装着するのが好ましい。また、硬化促進のために、予め３０〜８０℃に加温し、これに紫外線を照射してもよい。
【００７２】
熱硬化の場合、加熱方法は特に限定されないが、熱風オーブン、遠赤外線オーブン等の均一性に優れた加熱方法がよい。硬化温度は約１００〜２００℃、好ましくは１２０〜１８０℃である。硬化時間は、硬化方法により異なるが、熱風オーブンであれば０．５〜５時間、遠赤外線オーブンであれば０．５〜６０分間が好ましい。
【００７３】
また、光重合開始剤を用いた紫外線硬化や、有機過酸化物やアゾ化合物を用いた熱硬化は、ラジカル反応であるため酸素による反応阻害を受けやすい。硬化反応時の酸素阻害を防止するため、硬化性組成物は、透明プラスチックフィルム、金属シート、もしくはガラス板上へ塗工、流延後、光硬化を実施する前に、硬化性組成物上へ透明カバーフィルムを施し、流延された硬化性組成物表面の酸素濃度を１％以下にすることが好ましい。透明カバーフィルムは、表面に空孔がなく、酸素透過率の小さいもので、かつ紫外線硬化や熱硬化時に発生する熱に耐えられるものを使用する必要がある。例えば、ＰＥＴ（ポリエチレンテレフタレート）、ＰＥＮ（ポリエチレンナフタレート）、ＰＣ（ポリカーボネート）、ＰＰ（ポリプロピレン）、アセテート樹脂、アクリル樹脂、フッ化ビニル、ポリアミド、ポリアリレート、ポリエーテルスルホン、シクロオレフィンポリマー（ノルボルネン樹脂）等のフィルムであり、これらを単独で、あるいは２種類以上を組み合わせて使用できる。ただし、硬化後の硬化物との剥離が可能でなければならないため、これらの透明カバーフィルムの表面にシリコーン樹脂塗布、フッ素樹脂塗布等の易剥離処理が施されていてもよい。
【００７４】
本発明の硬化性組成物は液状であることから、公知の塗布装置を用いて所定の形状や形態となるように塗布、塗工等を行うことができる。塗布方式としては、グラビアコート、ロールコート、リバースコート、ナイフコート、ダイコート、リップコート、ドクターコート、エクストルージョンコート、スライドコート、ワイヤーバーコート、カーテンコート、スピナーコート等が挙げられる。また、注型成形法、光造形法等の公知の成形方法を用いることにより、光学レンズ、導光板窓材、半田飛散防止治具等に成形することができる。なお、塗布、塗工、成形時の硬化性組成物の好ましい粘度範囲としては常温で１００〜１００，０００ｍＰａ・ｓの範囲である。
【００７５】
本発明の硬化性組成物を光及び／または熱を加えて硬化させることによって得られるフィルムあるいはシート、及び成形体には、機能性を付与するため、ハードコート、防汚染コート、反射防止コート、導電性膜、ガスバリアコートなどの表面加工（二次加工）をすることができる。また、該フィルム、シート及び成形体は、用途に応じて、光学用粘接着剤、ＵＶ接着剤、光学透明両面テープなどを用いて、他の部材と積層することも可能である。ここでいう他の部材とは、ガラスやＰＥＴ（ポリエチレンテレフタレート）、ＰＥＮ（ポリエチレンナフタレート）、ＰＭＭＡ（アクリル樹脂）、ＰＣ（ポリカーボネート）、シクロオレフィンポリマー等の透明フィルム、シートであり、これらの１種の単層品、または２種以上の異なる材料の積層体であっても構わない。
【実施例】
【００７６】
以下、合成例、実施例及び比較例を挙げて本発明をさらに説明するが、本発明はこれらの記載により限定されるものではない。【００７７】
実施例１〜４及び比較例１〜４で得られた硬化フィルムの諸物性及び用いた材料の特性は以下の方法により評価した。【００７８】
［鉛筆硬度］
ＪＩＳ  Ｋ５６００−５−４に基づいて、円柱状に削った鉛筆芯を４５度の角度に傾け、上から７５０ｇの荷重をかけ、被測定物の表面を５ｍｍ程度引っかいて傷の有無を確認し、鉛筆硬度を表面硬度の指標として求めた。【００７９】
［線膨張係数の測定］
線膨張係数は、エスアイアイ・ナノテクノロジー社製ＴＭＡ／ＳＳ６１００を使用し、引張モードで測定を行った。フィルム状試験片は、厚さ２００μｍ×４ｍｍ×４０ｍｍ（チャック間距離２０ｍｍ）、張力：３０ｍＮとし、窒素を１００ｍＬ／ｍｉｎの雰囲気下で昇温速度５℃／ｍｉｎで２００℃まで温度を上げ、５０〜１５０℃までの平均熱膨張係数（単位：ｐｐｍ／Ｋ）を求めた。【００８０】
［全光線透過率］
厚さ０．１ｍｍのフィルムについて、ＪＩＳ Ｋ７３６１−１に従い、日本電色工業（株）製のＮＤＨ−２０００を使用して、全光線透過率を光学特性の指標として求めた。本明細書において「高透明」とは全光線透過率が８５％以上であることを意味する。【００８１】
［耐熱変色性］
硬化フィルムを、熱風循環式乾燥機を使用し２２０℃下２時間加熱処理し、その処理前後でのＹＩ値変化量を算出した。ＹＩ値の測定は、ＡＳＴＭ  Ｅ３１３に従い、日本電色工業（株）製の分光色彩計ＳＤ６０００を使用して測定した。
ΔＹＩ＝（加熱劣化後のフィルムのＹＩ値）−（加熱劣化前のフィルムのＹＩ値）【００８２】
［架橋助剤純度］
架橋助剤純度（架橋助剤由来の不純物含有量）は、ガスクロマトグラフ質量分析（ＧＣ−ＭＳ）測定により算出した。測定条件は以下のとおりである。
装置：ＨＰ６８９０（ヒューレット・パッカード社（Hewlett-Packard Company）製）、
カラム：ＤＢ−１ＭＳ（Ａｇｉｌｅｎｔ Ｊ＆Ｗ）、長さ３０ｍ、内径０．３２ｍｍ、膜厚０．２５μｍ、
ＧＣ条件：キャリアガス Ｈｅ、カラム温度 ６０℃→３２０℃、注入口温度 ３００℃。【００８３】
［アリルエステルオリゴマーの数平均分子量］
以下の条件で測定した。
使用機種：昭和電工（株）製ＧＰＣシステムＳＩＣ−４８０ＩＩ、
カラム  ：昭和電工（株）製ＧＰＣ用カラムＫ−８０１、Ｋ−８０２、Ｋ−８０２．５、
検出器  ：昭和電工（株）製ＲＩ−２０１Ｈ、
溶離液  ：クロロホルム、
測定方法：クロロホルムに溶解した試料を、４０℃に制御されたカラムへ１００μＬ導入し、ポリスチレン換算の数分子量を測定した。【００８４】
「アリルエステルオリゴマー（ＡＥＯ）の合成」
蒸留装置の付いた２リットルの三つ口フラスコに、１，４−シクロヘキサンジカルボン酸ジアリル１６２５ｇ、トリメチロールプロパン１６７ｇ、ジブチル錫オキサイド０．８１３ｇを仕込み、窒素気流下、１８０℃で生成してくるアルコールを留去しながら加熱した。留去したアルコールが約１７０ｇになったところで反応系内を徐々に、約４時間かけて６．６ｋＰａまで減圧し、アルコールの留出速度を速めた。留出液が殆ど出なくなったところで、反応系を０．５ｋＰａに減圧し、さらに１時間反応させた後、反応物を冷却した。以下、これにより得られた反応物を「アリルエステルオリゴマー（ＡＥＯ）」とする。ＧＰＣで測定した反応物の数平均分子量は２１００であった。
【化６】
2014133052.tif 000007
【００８５】
実施例１：
合成例で製造したアリル基末端アリルエステルオリゴマー（ＡＥＯ）１００質量部に対して、アリル基を含有する架橋助剤としてトリアリルイソシアヌレート（ＴＡＩＣ、商品名；ＴＡＩＣＲＯＳ（登録商標）、エボニックデグサジャパン株式会社製）３３質量部、分子内に水酸基を有する多官能（メタ）アクリル化合物としてペンタエリスリトールトリ及びテトラアクリレート（ＰＥＴＡ、商品名；アロニックス（登録商標）Ｍ−３０６、東亜合成株式会社製、ペンタエリスリトールトリアクリレート含有率６７質量％）３３質量部、光重合開始剤としてジフェニル（２，４，６−トリメトキシベンゾイル）ホスフィンオキシド（ＴＰＯ、商品名：ルシリンＴＰＯ、ＢＡＳＦジャパン株式会社製）０．８質量部、熱重合開始剤としてｔ−ヘキシルパーオキシイソプロピルモノカーボネート（t-Hexyl peroxy isopropyl monocarbonate）（ＰＨ−Ｉ、商品名：パーヘキシル（登録商標）Ｉ、日油株式会社製）１．６質量部を均一となるまで混合し、アリルエステル樹脂組成物を調製した。本配合で用いた架橋助剤であるトリアリルイソシアヌレート［分子量：２４９、Ｃ12Ｈ15Ｎ3Ｏ3］（ＴＡＩＣ）のＧＣ−ＭＳ測定をしたが不純物は検出できず、分子内に水酸基を有する多官能（メタ）アクリル化合物の含有量は、１３．４質量％であった。この硬化性組成物を０．１ｍｍ厚のＰＥＴフィルム上に流延し、さらに０．１ｍｍ厚のＰＥＴフィルムでラミネートした。この積層フィルムを、メタルハライドランプを有するＵＶ照射機にて、ピーク照度３００ｍＷ／ｃｍ2、照射量８００ｍＪ／ｃｍ2の条件でＵＶを照射し、ＵＶ硬化積層フィルムを作製した。さらに、空気雰囲気下のオーブン中、１６０℃で１時間熱硬化した後、室温まで冷却した。ＣＯ2レーザー加工装置（装置名：ＶＤ７０５０、株式会社コマックス製）で積層フィルムの両端部をスリット加工し、積層フィルムの両面からＰＥＴフィルムを剥離することにより、硬化性組成物を硬化処理した厚さ約０．２ｍｍの硬化フィルムを得た。【００８６】
実施例２：
分子内に水酸基を有する多官能（メタ）アクリル化合物としてペンタエリスリトールトリ及びテトラアクリレート（ＰＥＴＡ、ペンタエリスリトールトリアクリレート含有率６７質量％、商品名；アロニックスＭ−３０６、東亜合成株式会社製）の配合量を１６質量部にし、代わりにトリメチロールプロパントリアクリレート（ＴＭＰＴＡ，商品名；アロニックスＭ−３０９、東亜合成株式会社製、トリメチロールプロパンジアクリレート含有率１質量％未満）１６質量部を用いた以外は実施例１と同様にして硬化フィルムを作製し、その特性を評価した。本配合における架橋助剤由来の不純物含有量は検出できず、分子内に水酸基を有する多官能（メタ）アクリル化合物含有量は６．７質量％であった。【００８７】
実施例３：
アリル基を含有する架橋助剤としてトリアリルシアヌレート（ＴＡＣ、商品名；化薬アクゾ株式会社製）３３質量部を用いた以外は、実施例１と同様にして硬化フィルムを作製し、その特性を評価した。本配合で用いた架橋助剤であるトリアリルシアヌレート［分子量：２４９、Ｃ12Ｈ15Ｎ3Ｏ3］（ＴＡＣ）のＧＣ−ＭＳ測定をしたところ不純物含有量は０．２質量％であったことから組成物中の不純物含有量は０．０５質量％であり、分子内に水酸基を有する多官能（メタ）アクリル化合物含有量は１３．４質量％であった。【００８８】
実施例４：
光重合開始剤としてジフェニル（２，４，６−トリメトキシベンゾイル）ホスフィンオキシド（ＴＰＯ、商品名：ルシリンＴＰＯ、ＢＡＳＦジャパン株式会社製）０．４質量部を用い、熱重合開始剤としてｔ−ヘキシルパーオキシイソプロピルモノカーボネート（ＰＨ−Ｉ、商品名：パーヘキシルＩ、日油株式会社製）３．３質量部を用いた以外は実施例１と同様にして硬化フィルムを作製し、その特性を評価した。本配合で用いた架橋助剤であるトリアリルイソシアヌレート［分子量：２４９、Ｃ12Ｈ15Ｎ3Ｏ3］（ＴＡＩＣ）のＧＣ−ＭＳ測定をしたが不純物は検出できず、分子内に水酸基を有する多官能（メタ）アクリル化合物の含有量は１３．４質量％であった。【００８９】
比較例１：
アリル基を含有する架橋助剤としてトリアリルイソシアヌレート（ＴＡＩＣ、商品名；日本化成株式会社製）を代わりに用いた以外は、実施例１と同様にして硬化フィルムを作製し、その特性を評価した。本配合で用いた架橋助剤であるトリアリルイソシアヌレート［分子量：２４９、Ｃ12Ｈ15Ｎ3Ｏ3］（ＴＡＣ）のＧＣ−ＭＳ測定をしたところ不純物含有量は０．５質量％であったことから組成物中の不純物含有量は０．１質量％であり、分子内に水酸基を有する多官能（メタ）アクリル化合物含有量は１３．４質量％であった。なお、用いたトリアリルイソシアヌレート（ＴＡＩＣ）のＧＣ−ＭＳ測定をしたところ不純物中にジアリルイソシアヌレート［分子量：２５１、Ｃ12Ｈ17Ｎ3Ｏ3］を含んでいた。【００９０】
比較例２：
アリル基を含有する架橋助剤として比較例１で用いたトリアリルイソシアヌレート（ＴＡＩＣ、商品名；日本化成株式会社製）を代わりに用いた以外は、実施例２と同様にして硬化フィルムを作製し、その特性を評価した。本配合で用いた架橋助剤であるトリアリルイソシアヌレート［分子量：２４９、Ｃ12Ｈ15Ｎ3Ｏ3］（ＴＡＩＣ）のＧＣ−ＭＳ測定をしたところ不純物含有量は０．５質量％であったことから組成物中の不純物含有量は０．１質量％であり、分子内に水酸基を有する多官能（メタ）アクリル化合物含有量は６．７質量％であった。【００９１】
比較例３：
分子内に水酸基を有する多官能（メタ）アクリル化合物であるＰＥＴＡの代わりにトリメチロールプロパントリアクリレート（ＴＭＰＴＡ，商品名；アロニックスＭ−３０９、東亜合成株式会社製、トリメチロールプロパンジアクリレート含有率１質量％未満）を用いた以外は、実施例１と同様にして硬化フィルムを作製し、その特性を評価した。本配合における架橋助剤由来の不純物含有量は検出限界以下、分子内に水酸基を有する多官能（メタ）アクリル化合物含有量は１質量％未満であった。【００９２】
比較例４：
アリル基を含有する架橋助剤を用いず、トリメチロールプロパントリアクリレート（ＴＭＰＴＡ，商品名；アロニックスＭ−３０９、東亜合成株式会社製、トリメチロールプロパンジアクリレート含有率１質量％未満）を２５質量部とした以外は、比較例３と同様にして硬化フィルムを作製し、その特性を評価した。本配合における架橋助剤由来の不純物含有量は０質量％、分子内に水酸基を有する多官能（メタ）アクリル化合物含有量は１質量％未満であった。【００９３】
上記実施例１〜４及び比較例１〜４で用いた硬化性組成物の組成及びそれらの硬化フィルムの評価結果を表１にまとめて示した。【００９４】
【表１】
2014133052.tif 000008
【００９５】
実施例１〜４と比較例１〜４の比較から、アリル基を含有する架橋助剤、及び分子内に水酸基を有する多官能（メタ）アクリル化合物を配合することにより、全光線透過率を低下させることなく、表面硬度が向上、線膨張係数が低減し、かつ耐熱変色性が改善されたことがわかる。また、実施例１及び比較例１、実施例２及び比較例２の比較から、架橋助剤由来の不純物含有量の耐熱変色性への影響が大きいことがわかる。
【産業上の利用可能性】
【００９６】
本発明の硬化性組成物は、重合硬化させることにより、表面硬度が高く線膨張係数が小さく、耐熱性に優れる光学用途に好適な透明な成形体を得ることができるため、光学フィルム、光学シート、光道波路、光学レンズ、光学用封止剤、光学用接着剤、導光板等の光学用途に有用であり、各種の電気・電子機器または光学機器、例えば、携帯機器、家電機器、制御機器などに利用される光学積層体シートとして利用できる。例えば、携帯電話、遊技機器、モバイル機器（スマートフォン、タブレットＰＣ等）、カーナビゲーションシステム、デジタルカメラ、時計、電卓、テレビ、パーソナルコンピュータなどに用いられる液晶ディスプレイ（ＬＣＤ）、タッチパネル向けの光学用フィルム（前面板等）、アクセサリー用保護シート、レンズ保護シート、加飾フィルム、飛散防止フィルム、加飾飛散防止フィルム、押しボタンスイッチ（または操作盤）、メンブレンスイッチ、センサースイッチ、タッチセンサー等のフィルムやシート状部材として利用することができる。【００９７】
本発明の硬化性組成物から得られる光学フィルム、光学シートは、高い表面硬度と優れた透明性を有することから、特にスマートフォンやタブレットＰＣ等の液晶保護用フィルム、シートや加飾・飛散防止フィルム、また、機器本体を保護するケース、カバー、フリップケース、ジャケット等に使用される透明部材に非常に有用である。【００９８】
また、アリルエステル樹脂の耐熱性を生かし、半田リフロー炉、電気炉、赤外線加熱炉、熱風乾燥機など高温で、かつ透明性が必要とされる部材として利用できる。例えば、内部を覗くための窓材や半田飛散防止治具などに適応できる。
【国際調査報告】
2014133052.tif 000011
2014133052.tif 000012
2014133052.tif 000013
2014133052.tif 000014